본 발명 은 크 립 저항성 이 우수 한 지르코늄 합금 조성물 에 관한 것 으로 , 보다 상세 하 게 는 크 립 저항성 을 향상 시키 기 위하 여 재결 정도 가 40 내지 70 % 가 되 도록 최종 열처리 한 니오븀 ( Nb ) 0 . 8 ~ 1 . 8 중량 %; 주석 ( Sn ) 0 . 38 ~ 0 . 50 중량 %; 및 / 또는 철 ( Fe ) 0 . 1 ~ 0 . 2 중량 %, 구리 ( Cu ) 0 . 05 ~ 0 . 15 중량 %, 크롬 ( Cr ) 0 . 12 중량 % 중 에서 선택 된 하나 이상 의 원소 ; 산소 ( O ) 0 . 10 ~ 0 . 15 중량 %; 탄소 ( C ) 0 . 006 ~ 0 . 010 중량 %; 실리콘 ( Si ) 0 . 006 ~ 0 . 010 중량 %; 황 ( S ) 0 . 0005 ~ 0 . 0020 중량 %; 및 잔부 지르코늄 ( Zr ) 을 함유 하 는 지르코늄 합금 조성물 에 대한 것 이 다 .